(57)【要約】【課題】接続信頼性に優れた、微小な接合端子ピッチを備えた高密度多層配線板を提供する。【解決手段】電気的接続パッドと非接続パッドとの両方を同一面内に備える複数枚のプリント配線板を準備するプリント配線板製造工程（Ｉ）と、複数枚のプリント配線板を電気的接続パッド同士が対向するように重ね、対向する電気的接続パッド同士の間に配置した導電性ペーストにより接合するように積層する積層工程（ＩＩ）とを有する多層配線板の製造方法である。プリント配線板製造工程（Ｉ）では、積層工程（ＩＩ）で複数枚のプリント配線板を重ねる際に対向させる面の少なくとも一方の面に絶縁フィルムを貼り付け（Ｉａ）、電気的接続パッドが露出するように、絶縁フィルムに対して穴明けを行い（Ｉｂ）、この穴明けによって絶縁フィルムに形成された穴に導電性ペーストを配置する（Ｉｃ）。【選択図】図１
2020182008.tif 000002
【特許請求の範囲】
【請求項１】
プリント配線板間を電気的に接続するための電気的接続パッドとプリント配線板間を電気的に接続しない非接続パッドとの両方を同一面内に備える複数枚のプリント配線板を準備するプリント配線板製造工程（Ｉ）と、前記複数枚のプリント配線板を前記電気的接続パッド同士が対向するように重ね、前記複数枚のプリント配線板を前記対向する電気的接続パッド同士の間に配置した導電性ペーストにより接合するように積層する積層工程（ＩＩ）とを有する多層配線板の製造方法において、
前記プリント配線板製造工程（Ｉ）では、前記積層工程（ＩＩ）で前記複数枚のプリント配線板を重ねる際に対向させる面の少なくとも一方の面に絶縁フィルムを貼り付け（Ｉａ）、前記絶縁フィルムを貼り付けた面の電気的接続パッドに対応する位置に、前記電気的接続パッドが露出するように、前記絶縁フィルムに対して穴明けを行い（Ｉｂ）、この穴明けによって前記絶縁フィルムに形成された穴に導電性ペーストを配置する（Ｉｃ）、多層配線板の製造方法。
【請求項２】
プリント配線板製造工程（Ｉ）では、絶縁フィルムに、ガラス転移温度が１８０℃以上の熱硬化性樹脂組成物を用いることを特徴とする、請求項１に記載の多層配線板の製造方法。
【請求項３】
プリント配線板製造工程（Ｉ）では、絶縁フィルムに、強化材としてフィラーを含むことを特徴とする、請求項１又は２に記載の多層配線板の製造方法。
【請求項４】
プリント配線板製造工程（Ｉ）では、絶縁フィルムに対して穴明けを行う際（Ｉｂ）に、レーザ加工またはドリル穴明け加工を用いることを特徴とする、請求項１〜３のいずれか一項に記載の多層配線板の製造方法。
【請求項５】
プリント配線板製造工程（Ｉ）では、絶縁フィルムに形成された穴に導電性ペーストを配置する際（Ｉｃ）に、保護マスクとしてＰＥＴフィルムを用いることを特徴とする、請求項１〜４のいずれか一項に記載の多層配線板の製造方法。
【請求項６】
プリント配線板製造工程（Ｉ）では、絶縁フィルムに形成された穴に導電性ペースト配置（Ｉｃ）した後、複数枚のプリント配線板を積層する工程（ＩＩ）よりも前に、温度７０〜１５０℃、時間１０〜１２０分にてプリント配線板の熱処理を行うことを特徴とする、請求項１〜５のいずれか一項に記載の多層配線板の製造方法。
【請求項７】
積層工程（ＩＩ）では、一体化積層を行うプリント配線板の平面上の同一箇所に複数の位置合わせ穴を配置し、配置した位置合わせ穴にピンを挿入することでプリント配線板同士の位置合せを行いながら一体化積層を行うことを特徴とする、請求項１〜６のいずれか一項に記載の多層配線板の製造方法。
【請求項８】
積層工程（ＩＩ）では、プリント配線板間を電気的に接続するためのパッドの配置された面のプリント配線板間を電気的に接続するためのパッドが配置されていない部分を、絶縁材料により充填することを特徴とする、請求項１〜７のいずれか一項に記載の多層配線板の製造方法。
【請求項９】
プリント配線板製造工程（Ｉ）では、電気的接続パッドが露出するように、絶縁フィルムに対して穴明けを行う際（Ｉｂ）に、前記絶縁フィルムの厚みが、前記絶縁フィルムに形成された穴から露出した電気的接続パッドの導体回路厚みよりも厚いことを特徴とする、請求項１〜８のいずれか一項に記載の多層配線板の製造方法。
【請求項１０】
プリント配線板製造工程（Ｉ）では、電気的接続パッドが露出するように、絶縁フィルムに対して穴明けを行う際（Ｉｂ）に、前記電気的接続パッドに対応する箇所の絶縁フィルムに対して穴明けによって形成された穴が、導電性ペーストによって全て充填されることを特徴とする、請求項１〜９のいずれか一項に記載の多層配線板の製造方法。
【発明の詳細な説明】
【技術分野】
【０００１】
本発明は、多層配線板の製造方法に関する。
【背景技術】
【０００２】
多層配線板上に実装される部品は、表面実装によるものが主流となっており、部品と多層配線板を接続するための接続部は年々狭小化されてきている。さらに、部品実装点数も益々増加してきており、多層配線板に明ける穴のピッチの狭小化や配線回路層数の増加が求められてきている。
【０００３】
多層配線板は、配線回路が形成された両面銅張積層板を絶縁性接着剤と交互に複数枚重ねて積層一体化して多層配線板とし、必要な箇所に多層配線板を貫通する穴を明けてその内壁をめっきすることにより各層の回路を電気的に接続する構造（貫通スルーホール）を設けることが一般的である。
【０００４】
しかしながら、貫通スルーホールは、プリント配線板の板厚方向全体にわたって配置されるため、貫通スルーホールを配置した平面上の位置には、接続に必要な配線回路層以外の配線回路層では、貫通スルーホールとの電気的な接続を避けるため、貫通スルーホールを避けるように回路パターンを配置する。このため、貫通スルーホール構造では、配線密度を向上させることが困難である。
【０００５】
そこで、貫通スルーホールを用いない構造として、導電性ペーストを用いて各層間の接続を行う貫通スルーホールレス構造の多層配線板の製造方法が提案されており、例えば、下記に示すようなものがよく知られている。
【０００６】
特許文献１には、不織布に熱硬化性樹脂を含浸させて半硬化状態とした薄型のプリプレグに穴を設けて穴内に導電性ペーストを充填したものを２枚の両面回路基板（絶縁基材の各側に回路パターンの層を有する基板）で挟むように重ね合わせ、加熱、加圧し、前記２枚の両面回路基板の回路が前記プリプレグの穴に充填された導電ペーストにより電気的に接続されるように接着して一枚の多層配線板を形成する方法が開示されている。
【０００７】
特許文献２には、導体板上に山形又は略円錐状の導電性バンプを形成してから、加熱軟化させた絶縁性プリプレグ基材に前記導電性バンプをプレス貫挿させ、導電性バンプからなる層間接続部を形成する方法が開示されている。
【０００８】
特許文献３には、導体面積率の異なる複数の領域を有する回路基板間に、導体面積率に応じた開口面積で穴明された異形ビアホールを有する接着樹脂シートを配置し、異形ビアホールに導電性ペーストを充填し、熱プレスを行い１枚の多層配線板を製造する方法が開示されている。
【先行技術文献】
【特許文献】
【０００９】
【特許文献１】特開平１１−８７８７０号公報
【特許文献２】特開平９−１６２５５３号公報
【特許文献３】特許第５８７４３４３号公報
【発明の概要】
【発明が解決しようとする課題】
【００１０】
多層配線板に実装される部品は、表面実装によるものが主流となっており、部品と多層配線板を接続するための接続端子は年々狭小化されてきている。さらに、実装される部品の点数も年々増加してきており、多層配線板の電気的接続のための穴ピッチの狭小化や信号線数の増加が求められてきている。
【００１１】
半導体検査用治具用基板やマザーボード等に代表される板厚が５ｍｍを超える大型高多層配線板分野においても、検査部品や実装部品の小型化、狭ピッチ化に伴い、多層配線板の電気的接続のための穴ピッチの狭小化、信号線数の増大等が求められてきている。
【００１２】
高板厚の基板に小径の貫通穴を形成するのは、ドリル折れの危険があり、貫通穴を表裏から形成するにも位置合わせ精度の問題もある。まためっきをする際にも貫通穴入口付近と貫通穴中央部のめっき厚の比であるスローイングパワーの良好なめっきをつけるのが困難であり、アスペクト比（板厚を貫通穴の径で割った値）が２５を超える基板の製造は非常に困難であった。このようなことから、全板厚を貫通する穴での貫通スルーホール構造のみにより層間接続を行う多層配線板では、アスペクト比の増加により、狭ピッチ化に対応した多層配線板を提供することが困難であるため特許文献１〜３等に記載の多層配線板の製造方法が提案された。
【００１３】
特許文献１に記載の多層配線板の製造方法では、不織布を含むプリプレグに設けた穴に充填した導電ペーストにより層間接続を行うため、プリプレグに含まれる不織布の厚みの違いにより接続パッド間の高さがばらつき、接続抵抗値が不安定になるという問題がある。よって、微小な接合端子ピッチを持つ実装部品が高密度に実装される多層配線板において位置精度良く加工を行うことは困難であると考えられる。
【００１４】
特許文献２に記載の多層配線板の製造方法では、バンプ貫挿時に、アスペクト比の高い導電性バンプに圧力が加わることで導電性バンプの破損が生じたり、バンプ高さのばらつきやプリント配線板のそりの影響によりバンプが適切に貫通しなかったりすることがあり、歩留まりや信頼性の面で問題が発生する恐れがあった。
【００１５】
特許文献３に記載の多層配線板の製造方法では、導電性材料を充填するための異なる開口面積比を有する異形ビアホールを設けた接着樹脂シートを用いており、導電性ペースト充填時に異形ビアホール横に空隙が形成されやすく、その空隙が導電性材料の流動を招き、短絡不良を発生させる可能性があった。
【００１６】
本発明は上記状況を鑑みてなされたもので、接続信頼性に優れた、高板厚で、小径かつ狭ピッチ化された電気的接続のための穴を備え、微小な接合端子ピッチを備えた高密度多層配線板を、容易に作製することができる製造方法を提供することを目的とする。
【課題を解決するための手段】
【００１７】
本発明の多層配線板の製造方法は、以下に関する。
【００１８】
まず、本発明は、プリント配線板間を電気的に接続するための電気的接続パッドとプリント配線板間を電気的に接続しない非接続パッドとの両方を同一面内に備える複数枚のプリント配線板を準備するプリント配線板製造工程（Ｉ）と、前記複数枚のプリント配線板を前記電気的接続パッド同士が対向するように重ね、前記複数枚のプリント配線板を前記対向する電気的接続パッド同士の間に配置した導電性ペーストにより接合するように積層する積層工程（ＩＩ）とを有する多層配線板の製造方法において、前記プリント配線板製造工程（Ｉ）では、前記積層工程（ＩＩ）で前記複数枚のプリント配線板を重ねる際に対向させる面の少なくとも一方の面に絶縁フィルムを貼り付け（Ｉａ）、前記絶縁フィルムを貼り付けた面の電気的接続パッドに対応する位置に、前記電気的接続パッドが露出するように、前記絶縁フィルムに対して穴明けを行い（Ｉｂ）、この穴明けによって前記絶縁フィルムに形成された穴に導電性ペーストを配置する（Ｉｃ）、多層配線板の製造方法である。これにより、高密度多層配線板を容易に作製することができる多層配線板の製造方法を提供できる。
【００１９】
プリント配線板製造工程（Ｉ）では、絶縁フィルムに、ガラス転移温度が１８０℃以上の熱硬化性樹脂組成物を用いることが好ましい。これによれば、高温の融点を持つ導電性ペーストを加工する温度でも絶縁材料の耐熱性が確保でき、高信頼性の高密度多層配線板を作製することができる。
【００２０】
プリント配線板製造工程（Ｉ）では、絶縁フィルムに、強化材としてフィラー等の粒子を含むことが好ましい。これによれば、絶縁フィルムに用いる硬化物の熱膨張率を抑えることができ、高信頼性の高密度多層配線板を作製することができる。
【００２１】
プリント配線板製造工程（Ｉ）では、絶縁フィルムに対して穴明けを行う際（Ｉｂ）に、レーザ加工またはドリル穴明け加工を用いることが好ましい。これによれば、穴明けの方法を選ばず、一般のプリント配線板の製造においても用いる方法で穴を形成できる。レーザ加工による穴明けにおいては、ドリルを用いるよりも小径な穴の加工が容易に行え、微小な接合端子ピッチを備える高密度多層配線板を容易に作製することができ好ましい。
【００２２】
プリント配線板製造工程（Ｉ）では、絶縁フィルムに形成された穴に導電性ペーストを配置する際（Ｉｃ）に、保護マスクとしてＰＥＴフィルムを用いることが好ましい。これによれば、あらかじめ絶縁材料に付着させたＰＥＴフィルムを、絶縁材料の穴明け時に同時に穴明け加工し、そのまま保護フィルムとして使用することから、ペースト配置位置に合わせた個別の保護マスクを作製しなくともよく、容易に高密度多層配線板を作製することができる。
【００２３】
プリント配線板製造工程（Ｉ）では、絶縁フィルムに形成された穴に導電性ペースト配置（Ｉｃ）した後、複数枚のプリント配線板を積層する工程（ＩＩ）よりも前に、温度７０〜１５０℃、時間１０〜１２０分にてプリント配線板の熱処理を行うことが好ましい。これによれば、導電性ペーストを充填した後に導電性ペーストの融点よりも低温にて熱処理を行うことで、導電性ペーストの粘度を高め、一体化積層する際に加わる圧力で生じる導電性ペーストの流れを低下させることができ、高信頼性の高密度多層配線板を作製することができる。
【００２４】
積層工程（ＩＩ）では、一体化積層を行うプリント配線板の平面上の同一箇所に複数の位置合わせ穴を配置し、配置した位置合わせ穴にピンを挿入することでプリント配線板同士の位置合せを行いながら一体化積層を行うことが好ましい。これによれば、一体化積層する複数枚のプリント配線板間の位置合わせを容易に行えることから積層中の位置ずれを抑制でき、高信頼性の高密度多層配線板を作製することができる。
【００２５】
積層工程（ＩＩ）では、プリント配線板間を電気的に接続するためのパッドの配置された面のプリント配線板間を電気的に接続するためのパッドが配置されていない部分を、絶縁材料により充填することが好ましい。これによれば、電気的接続パッドの配置されていない部分を積層前にあらかじめ充填しておくことで、電気的接続パッドの配置されていない部分への導電性ペーストの流れ込みを防止できる。また、電気的接続パッド間の高さを均一にすることができるため、高信頼性の高密度多層配線板を作製することができる。
【００２６】
プリント配線板製造工程（Ｉ）では、電気的接続パッドが露出するように、絶縁フィルムに対して穴明けを行う際（Ｉｂ）に、前記絶縁フィルムの厚みが、前記絶縁フィルムに形成された穴から露出した電気的接続パッドの導体回路厚みよりも厚いことが好ましい。これによれば、導電性ペーストを充填するための穴の深さを確実に確保することができ、層間の密着不足や電気的接続を確保するための導電性ペーストの穴外への流動を防止することができ、より高密度な多層配線板を作製することができる。
【００２７】
プリント配線板製造工程（Ｉ）では、電気的接続パッドが露出するように、絶縁フィルムに対して穴明けを行う際（Ｉｂ）に、前記電気的接続パッドに対応する箇所の絶縁フィルムに対して穴明けによって形成された穴が、導電性ペーストによって全て充填されることが好ましい。これによれば、導電性ペーストを絶縁フィルムに設けた穴全てに充填することで、一体化積層後に空隙が生まれず、電気的接続パッド上に配置される導電性バンプの高さを一定にすることができるため、高信頼性の高密度多層配線板を作製することができる。
【発明の効果】
【００２８】
本発明のプロセスによれば、少なくとも２枚以上のプリント配線板を一体化積層し、プリント配線板間を電気的に接続することで、接続信頼性に優れた、高板厚で、小径かつ狭ピッチ化された電気的接続のための穴を備え、微小な接合端子ピッチを備えた高密度多層配線板を、容易に作製することができる製造方法を提供することができる。
【図面の簡単な説明】
【００２９】
【図１】本発明の多層配線板の製造方法の一実施形態の各工程を示すブロック図である。
【図２】本発明の多層配線板の製造方法の一実施形態におけるプリント配線板製造工程（Ｉ）を示す模式断面図である。（ａ）準備した第一、第二、第三のプリント配線板の模式断面図である。（ｂ）保護マスクを貼り付けた絶縁フィルムをプリント配線板に貼り付けた状態（Ｉａ）を示す模式断面図である。（ｃ）電気的接続パッドに対応する位置の絶縁フィルムに穴明けにより穴を形成した状態（Ｉｂ）を示す模式断面図である。（ｄ）絶縁フィルムに形成した貫通穴に導電性材料を配置した状態（Ｉｃ）を示す模式断面図である。（ｅ）絶縁フィルム表面の保護フィルムを剥離した状態を示す模式断面図である。
【図３】本発明の多層配線板の製造方法の一実施形態における積層工程（ＩＩ）を示す模式断面図である。（ｆ）第一、第二、第三の３枚のプリント配線板を導電性材料が配置された面と配置されていない面が対向するように重ねて配置した状態（ＩＩａ）を示す模式断面図である。（ｇ）加熱・加圧積層を行った後の状態（ＩＩｂ）を示す模式断面図である。
【図４】本発明の多層配線板の製造方法の一実施形態における、プリント配線板同士を対向させる面の両面に絶縁フィルムを貼り付けた場合の模式断面図である。（ａ）電気的接続パッドに対応する箇所のみの絶縁フィルムに穴明けした面（下側）と、電気的接続パッドと非接続パッドの両方に対応する個所の絶縁フィルムに穴明けした面（上側）とを対向させた場合の模式断面図である。（ｂ）電気的接続パッドに対応する箇所のみの絶縁フィルムに穴明けした面（下側及び上側）同士を対向させた場合の模式断面図である。
【発明を実施するための形態】
【００３０】
以下、各図を用いて、本発明の多層配線板の製造方法の実施形態について説明するが、本発明はこれらに限定されるものではない。以下では、３枚のプリント配線板を一体化積層する多層配線板を製造する例を示し、一体化積層前のプリント配線板を、第一のプリント配線板１、第二のプリント配線板６、第三のプリント配線板７で示す。
【００３１】
本実施の形態の多層配線板の製造方法は、プリント配線板間を電気的に接続するための電気的接続パッドとプリント配線板間を電気的に接続しない非接続パッドとの両方を同一面内に備える複数枚のプリント配線板を準備するプリント配線板製造工程（Ｉ）と、前記複数枚のプリント配線板を前記電気的接続パッド同士が対向するように重ね、前記複数枚のプリント配線板を前記対向する電気的接続パッド同士の間に配置した導電性ペーストにより接合するように積層する積層工程（ＩＩ）とを有する多層配線板の製造方法において、前記プリント配線板製造工程（Ｉ）では、前記積層工程（ＩＩ）で前記複数枚のプリント配線板を重ねる際に対向させる面の少なくとも一方の面に絶縁フィルムを貼り付け（Ｉａ）、前記絶縁フィルムを貼り付けた面の電気的接続パッドに対応する位置に、前記電気的接続パッドが露出するように、前記絶縁フィルムに対して穴明けを行い（Ｉｂ）、この穴明けによって前記絶縁フィルムに形成された穴に導電性ペーストを配置する（Ｉｃ）、多層配線板の製造方法である。
【００３２】
本実施の形態において、電気的接続パッドとは、プリント配線板間を電気的に接続するパッドであって、後述する導電性材料を介して対向するように重ねられ、導電性材料によって接合するように積層されることにより、プリント配線板間を電気的に接続するパッドをいう。また、非接続パッドとは、プリント配線板間を電気的に接続するためには用いられないパッドをいう。また、「電気的接続パッドと非接続パッドとの両方を同一面内に備える、第一、第二、第三の複数枚のプリント配線板」とは、第一、第二、第三の複数枚のプリント配線板のそれぞれのプリント配線板が、その表裏面のうちの少なくとも何れか一方の面に、電気的接続パッドと非接続パッドとの両方を備えることをいい、それぞれのプリント配線板が、その表裏面のうちの異なる一つの面に電気的接続パッドと非接続パッドとの両方を備えてもよい。例えば、第一のプリント配線板が、表面に電気的接続パッドと非接続パッドとの両方を備え、第二のプリント配線板及び第三のプリント配線板が裏面に電気的接続パッドと非接続パッドとの両方を備えてもよい。
【００３３】
＜プリント配線板製造工程（Ｉ）＞
（プリント配線板の準備）
本発明の製造方法の各工程を図１、図２、図３、図４により説明する。まず、図２（ａ）に示すように、第一のプリント配線板１、第二のプリント配線板６、第三のプリント配線板７を製造する。この際、第一のプリント配線板１、第二のプリント配線板６、第三のプリント配線板７には、両面回路基板、多層配線板、マルチワイヤ配線板のいずれかを用いることができ、また、それぞれのプリント配線板に異なる種類のものを選択しても構わない。また、第一のプリント配線板１、第二のプリント配線板６、第三のプリント配線板７のサイズや形状は問わず、異なるサイズや異なる形状を組み合わせてもよい。また、それぞれのプリント配線板に用いる基材の種類は問わないが、積層時の加圧加熱による変形（寸法変化）を制御するためには、ガラスクロス等の強化材を含有した絶縁基材が好ましく、さらにはＮＥＭＡ（Ｎａｔｉｏｎａｌ  Ｅｌｅｃｔｒｉｃａｌ  Ｍａｎｕｆａｃｔｕｒｅｒｓ  Ａｓｓｏｃｉａｔｉｏｎ）規格のＦＲ（Ｆｌａｍｅ  Ｒｅｔａｒｄａｎｔ）−５グレードの基材やポリイミド樹脂系等のガラス転移温度（ガラス転移点）が高い基材が好ましい。
【００３４】
第一のプリント配線板１、第二のプリント配線板６、第三のプリント配線板７は、貫通する穴を電気銅めっきもしくは無電解銅めっきによってスルーホールめっきし、貫通する穴の内部を非導電性の材料で埋めて、それを覆うように金属層を形成した、いわゆる穴埋め、蓋めっきを施したプリント配線板であることが好ましい。プリント配線板の貫通する穴が非導電性材料で穴埋めされた状態の場合、パッドの中央部が非導電性材料となり、プリント配線板間を接続するために必要な導電性材料とプリント配線板の接続部の接触面積が低下する恐れがあるためである。
【００３５】
第一のプリント配線板１、第二のプリント配線板６、第三のプリント配線板７の表面仕上げは、金めっきであることが好ましい。通常貫通穴の接続性を確保し、蓋めっきする場合、銅めっきが用いられることが多い。しかし、銅めっきを大気中に放置しておくと、表面に酸化銅皮膜を形成する場合があり、導電性材料との接続性が低下する場合がある。酸化劣化による接続性不良を抑制するためには、金が表面にあることが好ましい。
【００３６】
第一のプリント配線板１、第二のプリント配線板６、第三のプリント配線板７において、他のプリント配線板と電気的に接続する面には、電気的接続パッドが配置されている。また、電気的に接続する面には、電気的接続パッドの他、非接続パッドやランド、必要に応じて配線を有していてもよい。
【００３７】
（絶縁フィルムの貼り付け（Ｉａ））
次に、図２（ｂ）に示すように、第一プリント配線板１と第三のプリント配線板７の対向する面の少なくとも一方の面に、絶縁フィルム２を貼り付ける。絶縁フィルム２はプリント配線板間の対向する面の少なくとも一方の面に貼り付けることが好ましく、プリント配線板間の対向する面の両面に貼り付けることがより好ましい。この際に用いる絶縁フィルム２としては、絶縁性を有するフィルムであれば何でもよいが、流動性を制御できるものが好ましく、ポリマ成分を含有する樹脂組成物からなるフィルム材料が好ましい。さらに、絶縁フィルムは、熱硬化性樹脂からなることが好ましい。さらに、部品実装時のリフロー条件に耐える必要があるため、硬化物のガラス転移温度は１５０℃以上であることが好ましく、１８０℃以上であればより好ましい。このような絶縁フィルムとしては、例えば日立化成株式会社製、商品名：ＡＳ−９５００が挙げられる。さらには、絶縁フィルムの硬化物の熱膨張率を抑えるため、強化材としてフィラー等の粒子を含有することが好ましく、このような絶縁フィルムとしては、例えば日立化成株式会社製、商品名：ＡＳ−３００ＨＳが挙げられる。なお、本実施形態において、絶縁フィルムとは、樹脂組成物からなるフィルム又は樹脂組成物およびフィラーからなるフィルムである。絶縁フィルム２は、繊維をさらに含有してもよい。ただし、繊維を含有する場合は、小径・狭ピッチ穴加工に悪影響を及ぼすことを防止する観点で、繊維の長さが２００μｍ以下であることが好ましい。
【００３８】
第一のプリント配線板１と第三のプリント配線板７同様に、第二のプリント配線板６と第三のプリント配線板７においても、第二のプリント配線板６と第三のプリント配線板７の対向する面の少なくとも一方の面に絶縁フィルムを貼り付けることが好ましく、第二のプリント配線板６と第三のプリント配線板７の対向する面の両面に絶縁フィルムを貼り付けることがより好ましい。
【００３９】
絶縁フィルムの表面には、保護フィルム（例えばＰＥＴフィルム）を備えるのが好ましい。各工程内での絶縁フィルム表面への異物の付着を防止でき、さらには、次に行う絶縁フィルムの穴明けプロセスで絶縁フィルムと同じ位置に穴明けを行っておくことで、その後の導電性ペースト配置の際に、製品パターンごとの導電性ペースト配置位置に合わせて開口した１品１様の保護マスクを用意しなくとも、穴明けされた保護フィルムを、保護マスクの代わりとして用いることができるため、製造コストの低減を図ることができる。
【００４０】
＜ガラス転移点の測定＞
ガラス転移温度は、次の方法で測定した。
（サンプル作製方法）
熱硬化性樹脂組成物を離型ＰＥＴ（帝人デュポンフィルム社製、Ａ−５３）上にアプリケータを用いて、乾燥後の膜厚が１００μｍになるように塗布し、温度１３０℃、時間３０分の条件で乾燥し、半硬化のフィルムを作製した。その後、離型ＰＥＴから半硬化のフィルムを剥がし、２枚の金属製の枠に半硬化のフィルムを挟むことで固定させ、温度１８５℃、時間６０分の条件で乾燥することで、硬化した熱硬化性樹脂組成物からなるフィルムを作製した。
（測定方法）
株式会社マック・サイエンス製ＴＭＡを用い、冶具：引っ張り、チャック間距離：１５ｍｍ、測定温度：室温〜３５０℃、昇温速度：１０℃／ｍｉｎ、引っ張り荷重：５ｇｆ、サンプルサイズ：幅５ｍｍ×長さ２５ｍｍで測定し、得られた温度−変位曲線から接線法によりガラス転移温度を求めた。
【００４１】
（絶縁フィルムへの穴明け（Ｉｂ））
次に、図２（ｃ）に示すように、第一のプリント配線板１と第三のプリント配線板７の対向する面の少なくとも一方の面に貼り付けた絶縁フィルム２から電気的接続パッドが露出するように、穴明けを行うのが好ましく、第一のプリント配線板１と第三のプリント配線板７の対向する面の両面に貼り付けた絶縁フィルム２から電気的接続パッドが露出するように、両面とも穴明を行うことがより好ましい。プリント配線板間の対向する面の両面に貼り付けられた絶縁フィルム２に穴明けを行う場合には図４（ａ）に示すように、導電性ペーストを配置する側の絶縁フィルム２は電気的接続パッドと同一箇所のみ穴明けし、導電性ペーストを配置しない側の絶縁フィルム２は電気的接続パッドと非接続パッドの両方を穴明けすることが好ましい。電気的接続パッドと同一箇所のみ穴明けした絶縁フィルムを対向する面の両面に備える場合、非接続パッド同士が対向する箇所と電気的接続パッド同士が対向する箇所では実際の層間距離が異なるため（図４（ｂ））、接合した際に接続不良を発生させてしまう場合があるが、図４（ａ）に示すように絶縁フィルムに穴明けした場合、絶縁性を確保しつつ、パッド横の空隙もなく、十分な接続信頼性を確保することができる。
【００４２】
この際の穴明け方法としては、レーザ加工や、ドリル加工を用いることができる。これらの加工機として、機械に備えたカメラによりプリント配線板４隅に設けた位置合わせ用の表面パッド位置を読み取り、加工機の制御用ソフトウェアにて、ＸおよびＹ方向のオフセット、ＸおよびＹ方向のスケール、回転の補正を自動的に行う機能を備える加工機を用いれば、微小な電気的接続パッドを備えた高密度配線板においても、容易に位置合わせが行えるため好ましい。また、レーザ加工による穴明けにおいては、ドリルを用いるよりも小径な穴の加工が容易に行え、微小な電気的接続パッドピッチを備える高密度多層配線板を容易に作製することができ、好ましい。
【００４３】
絶縁フィルム２に穴明けする際は、電気的接続パッドと同一箇所への穴明けでよいが、さらに位置精度良く、接続信頼性に優れたプリント配線板を作製するため、電気的接続パッドよりも直径が０〜２００μｍ小さい開口径で穴明けすることが好ましく、電気的接続パッドよりも直径が５０〜１００μｍ小さい開口径で穴明けすることがより好ましい。
【００４４】
第一のプリント配線板１と第三のプリント配線板７同様に、第二のプリント配線板６と第三のプリント配線板７においても、第一のプリント配線板１と第三のプリント配線板７と同じプロセスにて、絶縁フィルムに穴明けを行う。
【００４５】
（導電性ペーストの配置（Ｉｃ））
次に、図２（ｄ）に示すように、第一のプリント配線板１と第三のプリント配線板７の対向する面の少なくとも一方の面において、絶縁フィルム２に形成した穴から露出した電気的接続パッド上に導電性ペーストを配置する。導電性ペーストは、導電性を有していればどのようなものでもよいが、一般的なプリント配線板用絶縁材料の成型温度（２００℃以下）で溶融するものであれば、絶縁材料と同時に加工ができ、好ましい。また、導電性ペーストの成分や接合用のパッド表面と金属間結合を形成し、形成後の再溶融温度が２５０℃以上である材料であれば、リフローを用いた表面実装の際の熱履歴に耐えうる高信頼性の多層配線板を得ることができ、好ましい。このような材料として、例えば、ＯＲＭＥＴ社製、商品名：ＨＴ−７１０、タツタ電線株式会社製、商品名：ＭＰＡ５００が挙げられる。
【００４６】
第二のプリント配線板６と第三のプリント配線板７の少なくとも一方の面においても、第一のプリント配線板１と第三のプリント配線板７同様のプロセスにて、導電性ペーストの配置を行う。
【００４７】
導電性ペーストを配置する方法としては、例えば、スクリーン印刷法、ディスペンサ法を用いることができる。導電性ペーストの中には、金属材料をバインダ樹脂に混合することで低粘性としてスクリーン印刷やディスペンサ加工が容易になるようにしているものがあるが、そのような導電性ペーストを用いる場合は、後に続くプロセスにおいて導電性ペーストの形状を保持できるように、導電性ペースト配置後に熱処理を行い、バインダ樹脂の予備硬化を行い、粘性を高めることが好ましい。この際の温度が７０℃以下、時間が１０分以下の場合、充分に粘性を高めることができず、形状が崩れる場合がある。また、温度１５０℃以上、時間１２０分以上の場合、粘性が高くなりすぎたり、バインダ樹脂の硬化が進み、導電材料が溶融しても充分な金属間化合物を形成できなかったり、積層時に変形できず、充分な接続性を確保出来ない場合がある。
【００４８】
なお、図２（ｅ）に示すように、絶縁フィルム２の表面に保護フィルム３を備えるものを使用した場合は、保護フィルム３を剥離する。
【００４９】
＜積層工程（ＩＩ）＞
次に、図３（ｆ）に示すように、第一のプリント配線板１を１枚、第三のプリント配線板７を少なくとも１枚以上、第二のプリント配線板６を１枚の順に、導電性ペーストを配置した面と、導電性ペーストを配置しない面が対向するように重ねて配置し（ＩＩａ）、図３（ｇ）に示すように、加熱・加圧積層を行う（ＩＩｂ）。これにより、それぞれのプリント配線板間が電気的に接続される。なお、絶縁フィルムの表面に保護フィルムを備えるものを使用した場合は、プリント配線板同士を重ね合わせる前に、保護フィルムを剥離する。
【００５０】
積層の際には、第一のプリント配線板１と第二のプリント配線板６と第三のプリント配線板７の平面上の同一箇所に複数の位置合わせ穴を配置し、第一のプリント配線板１に配置した位置合わせ穴に、積層後の多層配線板の板厚よりも短く、積層する第一のプリント配線板１と第三のプリント配線板７の総板厚よりも長いピンを挿入し、そのピンを、第三のプリント配線板７に配置した位置合わせ穴、さらには、第二のプリント配線板６に配置した位置合わせ穴に挿入することで、プリント配線板同士の位置合せを行いながら積層を行うのが、各プリント配線板同士を精度よく位置合わせすることができ、好ましい。
【実施例】
【００５１】
（実施例１）
ガラスエポキシ多層材料（日立化成株式会社製、商品名：Ｅ−６７９）を用いて、基板サイズ５００ｍｍ×５００ｍｍ、板厚３．０ｍｍの２６層配線板を形成した。直径０．１５ｍｍのドリルにて、貫通スルーホール間の最小ピッチ０．４０ｍｍのパターンで２００００穴の穴明けを行い、穴の内壁を銅めっきして電気的に接続し、全ての穴内を穴埋め樹脂（太陽インキ製造株式会社製、商品名：ＴＨＰ−１００ＤＸ１）を用いて樹脂埋めを行った後、厚付け無電解銅めっきによる４０μｍの蓋めっきを行った。また、プリント配線板の表面層の片方の面には、貫通穴の位置に直径０．３０ｍｍの電気的接続パッドを配置した。また、基板４隅の４９０ｍｍ×４９０ｍｍの位置に、直径５．０ｍｍの位置合わせ穴を設けた。この基板を、第一のプリント配線板とした。
【００５２】
次に、第一のプリント配線板と同じ材料とプロセスを用いて、板厚３．０ｍｍの２６層配線板を形成し、第二のプリント配線板とした。この際、第二のプリント配線板の表面層の片方の面には、２００００穴の貫通穴の位置に直径０．３０ｍｍの電気的接続パッドを配置した。また、基板４隅の４９０ｍｍ×４９０ｍｍの位置に、直径５．０ｍｍの位置合わせ穴を設けた。
【００５３】
次に、サイズ５１０ｍｍ×５１０ｍｍで、片面に厚み０．０２５ｍｍのＰＥＴフィルムが付いた公称厚み０．０６５ｍｍの絶縁フィルム（日立化成株式会社製、商品名：ＡＳ−３００ＨＳ）を、第一のプリント配線板の電気的接続パッドを配置した面に、絶縁フィルムが電気的接続パッドに接するように載せ、真空ラミネータを用いて、温度８５℃、圧力０．５ＭＰａ、加圧時間３０秒（真空引き３０秒）の条件で、貼り付けを行った。
【００５４】
次に、第一のプリント配線板において、絶縁フィルムを貼り付けた面から、ＣＯ２レーザ加工機を用いて、電気的接続パッドが露出するように絶縁フィルムの穴明けを行った。この際、絶縁フィルムに明ける穴の仕上がり穴径は０．２５ｍｍとし、プリント配線板の表面パターンと穴位置の位置合わせは、レーザ加工機に備わったカメラによりプリント配線板４隅に設けた位置合わせ用の表面パッド位置を読み取り、レーザ加工機の制御用ソフトウェアにて、ＸおよびＹ方向のオフセット、ＸおよびＹ方向のスケール、回転の補正を行った。
【００５５】
次に、スクリーン印刷機を用いて、スクリーン印刷法にて前記の穴に導電性ペースト（タツタ電線株式会社製、商品名：ＭＰＡ５００）を充填した。充填した穴数は２００００穴であった。この際、スクリーン版は、厚み０．１ｍｍのメタルマスクとし、印刷領域として４８０ｍｍ×４８０ｍｍの開口を設けたものとした。また、導電性ペーストを配置しない部分のプリント配線板表面の保護マスクとして、絶縁フィルム表面に付着しているＰＥＴフィルムを使用した。
【００５６】
次に、絶縁フィルム表面に付着している０．０２５ｍｍのＰＥＴフィルムを絶縁材から剥離した。
【００５７】
次に、第一のプリント配線板と第二のプリント配線板を重ね合わせ、真空プレス機にて温度１８０℃、時間９０分、圧力３ＭＰａのプレス条件にて加熱・加圧プレスを行い、接着した。この際、第一のプリント配線板の導電性ペーストが配置された面と、第二のプリント配線板の導電性ペーストが配置されていない面が対向するように第二のプリント配線板を重ねて配置した。第一のプリント配線板と第二のプリント配線板の位置合せは、第一のプリント配線板と第二のプリント配線板の平面上の４９０ｍｍ×４９０ｍｍの基板４隅の位置に直径５．０ｍｍのドリルにてあらかじめ明けておいた位置合わせ穴に、長さ５ｍｍ、直径５．０ｍｍのピンを挿入することで行った。
【００５８】
（実施例２）
第一のプリント配線板と第二のプリント配線板に、ポリイミド多層材料（日立化成株式会社製、商品名：Ｉ−６７１）を用いたこと以外は実施例１と同様に多層配線板の製造を行った。
【００５９】
（実施例３）
絶縁フィルムとして日立化成株式会社製、商品名：ＡＳ−９５００を用いたこと以外は実施例１と同様に多層配線板の製造を行った。
【００６０】
（実施例４）
絶縁フィルム穴明けの際にドリル加工を用いたこと以外は実施例１と同様に基板の製造を行った。加工するドリルとして直径０．２５ｍｍ、先端角１４０度のドリルを用い、穴明けの深さ制御は、穴明け機に備えたセンサにより基板表面の位置を検知し、表面からの加工量を０．１３０ｍｍとして行った。また、機械に備えたカメラによりプリント配線板４隅に設けた位置合わせ用の表面パッド位置を読み取り、加工機の制御用ソフトウェアにて、ＸおよびＹ方向のオフセット、ＸおよびＹ方向のスケール、回転の補正を行った。
【００６１】
（実施例５）
導電性ペースト充填の直後に、電気乾燥機にて温度７０℃、時間１０分の乾燥処理を実施した以外は実施例１と同様に多層配線板の製造を行った。
【００６２】
（実施例６）
導電性ペースト充填の直後に、電気乾燥機にて温度１５０℃、時間９０分の乾燥処理を実施した以外は実施例１と同様に多層配線板の製造を行った。
【００６３】
（実施例７）
第一のプリント配線板として、板厚３．０ｍｍ、絶縁ワイヤを用いた信号層数４層、全層数１８層のマルチワイヤ配線板を用いた以外は実施例１と同様に多層配線板の製造を行った。
【００６４】
（実施例８）
ガラスエポキシ多層材料（日立化成株式会社製、商品名：Ｅ−６７９）を用いて、基板サイズ５００ｍｍ×５００ｍｍ、板厚２．０ｍｍの１８層配線板を形成した。直径０．１５ｍｍのドリルにて、貫通スルーホール間の最小ピッチ０．４０ｍｍのパターンで２００００穴の穴明けを行い、全ての穴内を穴埋め樹脂（太陽インキ製造株式会社製、商品名：ＴＨＰ−１００ＤＸ１）を用いて樹脂埋めを行った後、厚付け無電解銅めっきによる４０μｍの蓋めっきを行った。また、基板の表面層の片方の面には、貫通穴の位置に直径０．３０ｍｍの電気的接続パッドを配置した。また、基板４隅の４９０ｍｍ×４９０ｍｍの位置に、直径５．０ｍｍの穴を設けた。この基板を、第一のプリント配線板とした。
【００６５】
次に、第一のプリント配線板と同じ材料構成とプロセスを用いて、板厚２．０ｍｍの１８層配線板を形成し、第二のプリント配線板とした。この際、第二のプリント配線板の表面層の片方の面には、２００００穴の貫通穴の位置に直径０．３０ｍｍの電気的接続パッドを配置した。また、基板４隅の４９０ｍｍ×４９０ｍｍの位置に、直径５．０ｍｍの位置合わせ穴を設けた。
【００６６】
次に、第一のプリント配線板と同じ材料構成とプロセスを用いて、板厚２．０ｍｍの１８層配線板を形成し、第三のプリント配線板とした。この際、第二のプリント配線板の表面層の両面において、２００００穴の貫通穴の位置に直径０．３０ｍｍの電気的接続パッドを配置した。また、基板４隅の４９０ｍｍ×４９０ｍｍの位置に、直径５．０ｍｍの位置合わせ穴を設けた。
【００６７】
次に、サイズ５１０ｍｍ×５１０ｍｍで、片面に厚み０．０２５ｍｍのＰＥＴフィルムが付いた公称厚み０．０７５ｍｍの絶縁フィルム（日立化成株式会社製、商品名：ＡＳ−３００ＨＳ）を、第一のプリント配線板の電気的接続パッドを配置した面に、絶縁フィルムが電気的接続パッドに接するように載せ、真空ラミネータを用いて、温度８５℃、圧力０．５ＭＰａ、加圧時間３０秒（真空引き３０秒）の条件で、貼り付けを行った。
【００６８】
次に、サイズ５１０ｍｍ×５１０ｍｍで、片面に厚み０．０２５ｍｍのＰＥＴフィルムが付いた公称厚み０．０６５ｍｍの絶縁フィルム（日立化成株式会社製、商品名：ＡＳ−３００ＨＳ）を、第三のプリント配線板の電気的接続パッドを配置した面の片側に、絶縁フィルムが電気的接続パッドに接するように載せ、真空ラミネータを用いて、温度８５℃、圧力０．５ＭＰａ、加圧時間３０秒（真空引き３０秒）の条件で、貼り付けを行った。
【００６９】
次に、第一のプリント配線板と第三のプリント配線板それぞれについて、絶縁フィルムを貼り付けた面から、ＣＯ２レーザ加工機を用いて、接続パッドが露出するように絶縁フィルムの穴明けを行った。この際、仕上り穴径は０．３０ｍｍとし、プリント配線板の表面パターンと穴位置の位置合わせは、レーザ加工機に備わったカメラによりプリント配線板４隅に設けた位置合わせ用の表面パッド位置を読み取り、レーザ加工機の制御用ソフトウェアにて、ＸおよびＹ方向のオフセット、ＸおよびＹ方向のスケール、回転の補正を行った。
【００７０】
次に、第一のプリント配線板と第三のプリント配線板それぞれについて、スクリーン印刷機を用いて、スクリーン印刷法にて前記の穴に導電性ペースト（タツタ電線株式会社製、商品名：ＭＰＡ５００）を充填した。この際、スクリーン版は、厚み０．１ｍｍのメタルマスクとし、印刷領域として４８０ｍｍ×４８０ｍｍに開口を設けたものとした。また、導電性ペーストを配置しない部分のプリント配線板表面の保護マスクとして、絶縁フィルム表面に付着しているＰＥＴフィルムを使用した。
【００７１】
次に、絶縁フィルム表面に付着しているＰＥＴフィルムを絶縁材から剥離した。
【００７２】
次に、第一のプリント配線板と、第三のプリント配線板と、第二のプリント配線板とを重ね合わせ、真空プレス機にて温度１８０℃、時間９０分、圧力３ＭＰａのプレス条件にて加熱・加圧プレスを行い、接着した。この際、第一のプリント配線板の導電性ペーストが配置された面に、第三のプリント配線板の導電性ペーストが配置されていない面が対向するように第三のプリント配線板を重ねて配置し、さらに、第三のプリント配線板の導電性ペーストが配置された面に、第二のプリント配線板の導電性ペーストが配置されていない面が対向するように第二のプリント配線板を重ねて配置し、プリント配線板同士の位置合せは、第一のプリント配線板と第二のプリント配線板と第三のプリント配線板の平面上の４９０ｍｍ×４９０ｍｍの基板４隅の位置に直径５．０ｍｍのドリルにてあらかじめ明けておいた穴に、長さ５ｍｍ、直径５．０ｍｍのピンを挿入することで行った。
【００７３】
（比較例１）
ガラスエポキシ多層材料（日立化成株式会社製、商品名：Ｅ−６７９）を用いて、基板サイズ５００ｍｍ×５００ｍｍ、板厚３．０ｍｍの２６層配線板を形成した。直径０．１５ｍｍのドリルにて、貫通スルーホール間の最小ピッチ０．４０ｍｍのパターンで２００００穴の穴明けを行い、穴の内壁を銅めっきして電気的に接続し、全ての穴内を穴埋め樹脂（太陽インキ製造株式会社製、商品名：ＴＨＰ−１００ＤＸ１）を用いて樹脂埋めを行った後、厚付け無電解銅めっきによる４０μｍの蓋めっきを行った。また、基板の表面層の片方の面には、貫通穴の位置に直径０．３０ｍｍの電気的接続パッドを配置した。また、基板４隅の４９０ｍｍ×４９０ｍｍの位置に、直径５．０ｍｍの位置合わせ穴を設けた。この基板を、第一のプリント配線板とした。
【００７４】
次に、第一のプリント配線板と同じ材料とプロセスを用いて、板厚３．０ｍｍの２６層配線板を形成し、第二のプリント配線板とした。この際、第二のプリント配線板の表面層の片方の面には、２００００穴の貫通穴の位置に直径０．３０ｍｍの電気的接続パッドを配置した。また、基板４隅の４９０ｍｍ×４９０ｍｍの位置に、直径５．０ｍｍの位置合わせ穴を設けた。
【００７５】
次に、公称厚み０．０６ｍｍのプリプレグ（日立化成株式会社製、商品名：Ｅ−６７９Ｆ）を用い、このプリプレグに、ＣＯ２レーザ加工機を用いて、仕上り穴径０．２５ｍｍの穴明けを行った。
【００７６】
次に、メタルマスクを用いてプリプレグに設けた穴に導電性ペースト（タツタ電線株式会社製、商品名：ＭＰＡ５００）を充填した。
【００７７】
次に、第一のプリント配線板と、導電性ペーストを穴内に充填したプリプレグと、第二のプリント配線板を重ね合わせ、真空プレス機にて温度１８０℃、時間９０分、圧力３ＭＰａのプレス条件にて加熱・加圧プレスを行い、接着した。この際、第一のプリント配線板と第二のプリント配線板の接続パッドが配置された面が対向するように配置し、第一のプリント配線板と第二のプリント配線板の間にプリプレグが挟まるように重ね合わせた。第一のプリント配線板と、プリプレグ、第二のプリント配線板の位置合せは、第一のプリント配線板と、プリプレグ、第二のプリント配線板の平面上の４９０ｍｍ×４９０ｍｍの基板４隅の位置に直径５．０ｍｍのドリルにてあらかじめ明けておいた位置合わせ穴に、長さ５ｍｍ、直径５．０ｍｍのピンを挿入することで行った。
【００７８】
（比較例２）
ガラスエポキシ多層材料（日立化成株式会社製、商品名：Ｅ−６７９）を用いて、基板サイズ５００ｍｍ×５００ｍｍ、板厚３．０ｍｍの２６層配線板を形成した。直径０．１５ｍｍのドリルにて、貫通スルーホール間の最小ピッチ０．４０ｍｍのパターンで２００００穴の穴明けを行い、穴の内壁を銅めっきして電気的に接続し、全ての穴内を穴埋め樹脂（太陽インキ製造株式会社製、商品名：ＴＨＰ−１００ＤＸ１）を用いて樹脂埋めを行った後、厚付け無電解銅めっきによる４０μｍの蓋めっきを行った。また、基板の表面層の片方の面には、貫通穴の位置に直径０．２５ｍｍの電気的接続パッドを配置した。また、基板４隅の４９０ｍｍ×４９０ｍｍの位置に、直径５．０ｍｍの位置合わせ穴を設けた。この基板を、第一のプリント配線板とした。
【００７９】
次に、第一のプリント配線板と同じ材料とプロセスを用いて、板厚３．０ｍｍの２６層配線板を形成し、第二のプリント配線板とした。この際、第二のプリント配線板の表面層の片方の面には、２００００穴の貫通穴の位置に直径０．３０ｍｍの電気的接続パッドを配置した。また、基板４隅の４９０ｍｍ×４９０ｍｍの位置に、直径５．０ｍｍの位置合わせ穴を設けた。
【００８０】
次に、第一のプリント配線板の電気的接続パッド上に、共晶はんだペースト（千住金属工業株式会社製、商品名：Ｍ７０５−ＷＳＧ３６−Ｔ５Ｋ）を、メタルマスクを用いてスクリーン印刷し、ピーク温度２３５℃、時間５秒の条件にてリフロー処理を行い、高さ０．１３ｍｍの山形のはんだバンプを形成した。
【００８１】
次に、第一のプリント配線板と、公称厚み０．０６０ｍｍの絶縁フィルムＡＳ−３００ＨＳと、第二のプリント配線板を重ね合わせ、真空プレス機にて温度１８０℃、時間９０分、圧力３ＭＰａのプレス条件にて加熱・加圧プレスを行い、接着した。この際、第一のプリント配線板に形成したはんだバンプと、第二のプリント配線板の電気的接続パッドが対向するようにプリント配線板を重ね合わせ、第一のプリント配線板と、第二のプリント配線板の間には、公称厚み０．０７５ｍｍの絶縁フィルムＡＳ−３００ＨＳが挟まるように配置し、プリント配線板同士の位置合せは、第一のプリント配線板と第二のプリント配線板の平面上の４９０ｍｍ×４９０ｍｍの４隅の位置に直径５．０ｍｍのドリルにてあらかじめ明けておいた位置合わせ穴に、長さ５ｍｍ、直径５．０ｍｍのピンを挿入することで行った。
【００８２】
（比較例３）
公称厚み０．０６ｍｍのプリプレグ（日立化成株式会社製、商品名：Ｅ−６７９Ｆ）を用い、第一のプリント配線板の電気的接続パッドを配置した面に、プリプレグが電気的接続パッドに接するように載せ、真空プレス機を用いて、温度１５０℃、圧力１．０ＭＰａ、加圧時間３０分、真空引き有りの条件で、貼り付けを行った。また、導電性ペーストの印刷において、ペーストを配置する穴の位置のみを絶縁フィルムの穴径と同径で開口したメタルマスクを用いた。これ以外は、実施例１と同様の条件で多層配線板の製造を行った。
【００８３】
実施例、比較例にて製造した多層配線板の特性を、下記にて評価した。
【００８４】
評価パターンとして、４００穴の接合点と、接合した第一のプリント配線板、第二のプリント配線板、第三のプリント配線板の内層接続とを含むディジーチェーンパターンを１０個用いた。初期の接続抵抗値は、１つのディジーチェーンパターンの始端と終端にて、ミリオームメータを用いて抵抗値の測定を行い、その後、測定した抵抗値を４００穴で割り、１点あたりの接続抵抗値を求め、さらには全１０個のパターンについて平均を求めた。
【００８５】
リフロー耐熱後の接続抵抗値は、初期接続抵抗値を測定した１０個のディジーチェーンパターンにおいて評価した。リフロー装置を用いて、ピーク温度２３５℃、時間５秒の条件にて３回処理を行った。リフロー処理後に、ミリオームメータを用いて接続抵抗値の測定を行い、さらには全１０個のパターンについて平均を求めた。
【００８６】
実施例における評価結果を、表１、表２に示す。
【表１】
2020182008.tif 000003
【表２】
2020182008.tif 000004
【００８７】
比較例における評価結果を、表３に示す。
【表３】
2020182008.tif 000005
【００８８】
表１〜３に示すように、比較例の製造方法で作製した多層配線板は、初期接続抵抗値において断線が認められたのに対し、実施例の製造方法で作製した多層配線板は、初期接続抵抗値およびリフロー耐熱後の接続抵抗値において断線は認められず、本発明の多層配線板の製造方法によれば、接続信頼性に優れた、微小な接合端子ピッチを備えた高密度多層配線板を提供することができる。
【符号の説明】
【００８９】
１…第一のプリント配線板
２…絶縁フィルム
３…保護フィルム
４…導電性ペースト充填用の穴
５…導電性ペースト
６…第二のプリント配線板
７…第三のプリント配線板
８…パッド
８ａ…電気的接続パッド
８ｂ…非接続パッド
【図１】
2020182008.tif 000006
【図２】
2020182008.tif 000007
【図３】
2020182008.tif 000008
【図４】
2020182008.tif 000009